(57)【要約】【課題】パソコン等の情報関連機器から発生する電磁波ノイズの吸収効果に優れ、オフィスビル、一般住居などの壁層材、パーティション、キャビネット、オフィス家具、天井、床材などに好適な建材用樹脂組成物を提供する。【解決手段】塩化ビニル系樹脂に、少なくとも、可塑剤と平均粒径３０〜０．０１μｍの黒鉛および／またはカーボンブラックを配合して成る建材用樹脂組成物であって、可塑剤の配合割合が塩化ビニル系樹脂と可塑剤の合計に対して５〜５０重量％であり、黒鉛および／またはカーボンブラックの配合割合が組成物全体に対して５〜４０重量％である。【選択図】        なし【特許請求の範囲】
【請求項１】
塩化ビニル系樹脂に、少なくとも、可塑剤と平均粒径３０〜０．０１μｍの黒鉛および／またはカーボンブラックを配合して成る建材用樹脂組成物であって、可塑剤の配合割合が塩化ビニル系樹脂と可塑剤の合計に対して５〜５０重量％であり、黒鉛および／またはカーボンブラックの配合割合が組成物全体に対して５〜４０重量％であることを特徴とする建材用樹脂組成物。
【発明の詳細な説明】
【０００１】
【発明の属する技術分野】
本発明は、建材用樹脂組成物に関し、詳しくは、オフィスビル、一般住居などの壁装材、パーティション、キャビネット、オフィス家具、天井、床材などに使用される塩化ビニル系の建材用樹脂組成物に関する。
【０００２】
【従来の技術】
従来より、塩化ビニル系の建材用樹脂組成物は公知である。例えば、ゴム弾性を付与して釘打ちによる水漏れを防止する様に改良された組成物として、ポリ塩化ビニルに、加硫ゴム屑粉、不飽和ポリエステル樹脂、フタル酸系可塑剤を配合してなる組成物が提案されている（例えば特許文献１参照）。
【０００３】
【特許文献１】
特開昭５２−６６５５４号公報
【０００４】
ところで、情報技術の発達により、我々の身の回りには、多くの情報関連機器システムが機能している。これらの機器からは電磁波ノイズが発生しており、機器の誤作動、故障などのトラブルが多発している。現状の居住空間内では、これらの電磁波ノイズによるトラブルを解消する方策が不充分であり、この問題を解決する技術が待たれていた。
【０００５】
【発明が解決しようとする課題】
本発明は、上記実情に鑑みなされたものであり、その目的は、電磁波ノイズを吸収し得る建材用樹脂組成物を提供することにある。
【０００６】
【課題を解決するための手段】
すなわち、本発明の要旨は、塩化ビニル系樹脂に、少なくとも、可塑剤と平均粒径３０〜０．０１μｍの黒鉛および／またはカーボンブラックを配合して成る建材用樹脂組成物であって、可塑剤の配合割合が塩化ビニル系樹脂と可塑剤の合計に対して５〜５０重量％であり、黒鉛および／またはカーボンブラックの配合割合が組成物全体に対して５〜４０重量％であることを特徴とする建材用樹脂組成物に存する。
【０００７】
【発明の実施の形態】
以下、本発明を詳細に説明する。本発明の建材用樹脂組成物は、塩化ビニル系樹脂に可塑剤と黒鉛および／またはカーボンブラックを配合して成る。
【０００８】
塩化ビニル系樹脂としては、塩化ビニルの単独重合体の他、塩化ビニルを主成分とする他の共重合可能な単量体との共重合体など、塩化ビニルを主な構成単位とする樹脂が挙げられる。共重合可能な単量体としては、例えば、エチレン、プロピレン、アクリロニトリル、酢酸ビニル、マレイン酸またはそのエステル、アクリル酸またはそのエステル、メタクリル酸またはそのエステル等が挙げられる。
【０００９】
可塑剤としては、ジ−２−エチルヘキシルフタレート、ジヘキシルフタレート、ジイソノニルフタレート、ジブチルフタレート等のフタル酸エステル系可塑剤、ジオクチルアジペート、ジイソデシルアジペート、ジオクチルセバケート、ジブチルセバケート等の脂肪族二塩基酸エステル系可塑剤、トリクレジルフォスフェート、トリアリールフォスフェート等のリン酸エステル系可塑剤の他、ポリエステル系可塑剤、トリメリット酸エステル系可塑剤、エポキシ系可塑剤などが挙げられる。これらの可塑剤は２種以上を併用してもよい。可塑剤の配合割合は、塩化ビニル系樹脂と可塑剤の合計に対して５〜５０重量％であり、好ましくは１０〜４０重量％である。可塑剤の配合割合が５重量％未満の場合は、得られる樹脂組成物が硬くなり過ぎるため、成形加工後に応力が加わった際に簡単に割れが生じる。また、５０重量％を超える場合は、軟らかくなり過ぎて腰が無くなり、建材としての機能を発揮し得ない。
【００１０】
黒鉛およびカーボンブラックの平均粒径は、３０〜０．０１μｍであり、好ましくは２０〜０．０５μｍである。平均粒径が３０μｍを超える場合は、塩化ビニル系樹脂への均一分散性が劣るため、得られる樹脂組成物の成形加工が難しくなる。また、平均粒径が０．０１μｍ未満の場合は、保管時などに空気中の水分により凝集現象が起こり、塩化ビニル系樹脂への均一分散が出来なくなるため、得られる樹脂組成物の成形加工が難しくなる。なお、上記の平均粒径は、顕微鏡により１０００個程度の粒子を観察測定し、それから算出した平均値を意味する。
【００１１】
黒鉛および／またはカーボンブラックの配合量は、組成物全体に対して５〜４０重量％であり、好ましくは７〜３０重量％である。これらの配合量が５重量％未満の場合は、電磁波ノイズ吸収性の指標である比誘電率と誘電正接値が小さくなり、電磁波ノイズの吸収性が劣り、充分な効果を発揮し得ない。一方、配合量が４０重量％を超える場合は、得られる樹脂組成物が硬くなり過ぎるため、成形加工後に応力が加わった際に簡単に割れが生じ、建材としての機能を発揮し得ない。
【００１２】
本発明の建材用樹脂組成物には、必要に応じ、塩化ビニル系樹脂に通常添加される安定剤、難燃剤、ブロッキング防止剤、充填剤、分散剤、着色剤などを適宜添加してもよい。
【００１３】
本発明の建材用樹脂組成物は、例えば、スーパーミキサー、バンバリーミキサー等で前記の各成分を混合し、カレンダーロール、押出機などにより、任意の厚さに成形加工され、各種用途の建材として使用される。
【００１４】
【実施例】
以下、本発明を実施例により更に詳細に説明するが、本発明は、その要旨を超えない限り、以下の実施例に限定されるものではない。
【００１５】
＜評価試験方法＞
（１）比誘電率および誘電正接：
（株）関東電子応用開発社製の空洞共振器摂動法誘電率測定装置を使用し、電磁波周波数２．０〜４．０ギガヘルツ（ＧＨｚ）の比誘電率および誘電正接を測定した。充分な電磁波ノイズ吸収効果が得られるためには、比誘電率が５．０以上、誘電正接が０．０５以上であることが必要である。
【００１６】
（２）硬さ：
ＪＩＳ  Ｋ  ６３０１  Ａ型によるスプリング式硬度計で硬さを測定した。硬さが７０未満であると軟らか過ぎて腰がなくなり、建材として機能しなくなる。また、硬さが９５以上であると硬くなり過ぎて、折り曲げ等の応力が加わると割れが生じる。従って、建材用途における硬さの適正範囲は７０〜９４と考えられる。
【００１７】
実施例１〜４及び比較例１〜５
スーパーミキサーにより、表１及び表２に示す配合物を５分間攪拌混合した後、表面温度が１６０℃のミルロールで７分間混練し、厚さ０．６ｍｍのシートを作成した。なお、比較例５は、可塑剤量が少なく成形加工時に樹脂粘度が高くなり、樹脂の発熱温度が高くなるため、樹脂加工時の熱分解を防止する安定剤（エポキシ化大豆油、Ｂａ−Ｚｎ系安定剤）を、他のものより増量した。
【００１８】
上記のシートを４枚重ね、温度１８０℃、面圧１Ｋｇ／ｃｍ２ のプレス機で５分間加圧し、厚さ２ｍｍのシートを得た。ただし、比較例１に示す配合は、黒鉛の平均粒径が小さ過ぎて粒子の凝集が発生し、比較例２に示す配合は、カーボンブラックの平均粒径が大き過ぎ、何れも、これらの粒子が均一に分散せず、評価に供するシートが得られなかった。評価試験の結果を表３及び表４に示す。
【００１９】
【表１】
2004251048.tif 000002
【００２０】
【表２】
2004251048.tif 000003
【００２１】
【表３】
2004251048.tif 000004
【００２２】
【表４】
2004251048.tif 000005
【００２３】
実施例１〜４では比誘電率が５．０以上、誘電正接が０．０５以上あり、２．０〜４．０ＧＨｚにおける電磁波ノイズの吸収に効果がある。また、建材用途として適性範囲（７０〜９４）の硬さである。
【００２４】
一方、比較例３は、黒鉛の添加量が３重量％と少ないため、比誘電率、誘電正接共小さく、２．０〜４．０ＧＨｚにおける電磁波ノイズの吸収効果を充分に発揮しえない。比較例４は、カーボンブラックの添加量が４３重量％と多いため、硬さが９６と硬く、折り曲げ等の応力により簡単に割れてしまう。
【００２５】
【発明の効果】
本発明によれば、パソコン等の情報関連機器から発生する電磁波ノイズの吸収効果に優れ、オフィスビル、一般住居などの壁層材、パーティション、キャビネット、オフィス家具、天井、床材などに好適な建材用樹脂組成物が提供される。